(57)【特許請求の範囲】
【請求項１】
キレート剤及び／又は酸性リン酸エステル類を用いて重合触媒を失活処理したポリ乳酸（Ａ）と、リン酸カルシウム系化合物（Ｂ）とを、その重量比（Ａ）／（Ｂ）が９９／１部〜１／９９部となる範囲で含み、前記キレート剤及び／又は酸性リン酸エステル類の添加量は、前記ポリ乳酸１００重量部に対して、０．００１〜５重量部であることを特徴とする乳酸系複合体。
【請求項２】
リン酸カルシウム系化合物（Ｂ）が、平均粒子径０．１μｍ〜３００μｍのリン酸カルシウム系化合物であることを特徴とする請求項１に記載の乳酸系複合体。
【請求項３】
リン酸カルシウム系化合物（Ｂ）がリン酸三カルシウムであることを特徴とする請求項１または２に記載の乳酸系複合体。
【請求項４】
請求項１〜３のいずれか一つに記載の乳酸系複合体から成る生体材料。
【請求項５】
請求項１〜３のいずれか一つに記載の乳酸系複合体から成る薬剤徐放性基材。
【請求項６】
請求項１〜３のいずれか一つに記載の乳酸系複合体から成る医療機器用材料。
【請求項７】
キレート剤及び／又は酸性リン酸エステル類を用いて重合触媒を失活処理したポリ乳酸（Ａ）と、リン酸カルシウム系化合物（Ｂ）とを、ポリ乳酸（Ａ）の融点以上の温度で、（Ａ）／（Ｂ）の重量比が９９／１部〜１／９９部となる範囲で、混練し、前記キレート剤及び／又は酸性リン酸エステル類の添加量は、前記ポリ乳酸１００重量部に対して、０．００１〜５重量部とすることを特徴とする乳酸系複合体の製造方法。
【請求項８】
キレート剤及び／又は酸性リン酸エステル類を用いて重合触媒を失活処理したポリ乳酸（Ａ）に、該ポリ乳酸（Ａ）の融点以上の温度で、リン酸カルシウム系化合物（Ｂ）と、薬剤（Ｃ）とを混練し、前記キレート剤及び／又は酸性リン酸エステル類の添加量は、前記ポリ乳酸１００重量部に対して、０．００１〜５重量部とすることを特徴とする乳酸系複合体の製造方法。
【請求項９】
リン酸カルシウム系化合物（Ｂ）が、平均粒子径０．１μｍ〜３００μｍのリン酸カルシウム系化合物であることを特徴とする請求項７または８に記載の乳酸系複合体の製造方法。
【請求項１０】
リン酸カルシウム系化合物（Ｂ）がリン酸三カルシウムであることを特徴とする請求項７〜９のいずれか一つに記載の乳酸系複合体の製造方法。
【発明の詳細な説明】
【０００１】
【発明の属する技術分野】
本発明は、人を含む動物の骨や歯の置換材、接合材、修復材等の生体材料、薬剤徐放性基材、医療機器用材料として有用な、成形加工性に優れ、骨誘導能ないしは骨伝導能を有する乳酸又は乳酸とヒドロキシカルボン酸との重合体とリン酸カルシウム系化合物から成る乳酸系複合体に関する。
【０００２】
【従来の技術】
外傷や癌などによって骨などの生体が欠損した場合の修復に利用される骨伝導能（骨組織をセラミックスのある部位に入りこませる能力）や生体親和性を有する材料としては、ヒドロキシアパタイト、リン酸三カルシウム、チタン、アルミナ、ジルコニア等が知られている。なかでも、骨はヒドロキシアパタイトとコラーゲンからできていることから、人工骨等に使用する場合には、安全性の点でヒドロキシアパタイトやそれに近い組成を有するリン酸三カルシウムが優れ、また、骨誘導能（骨組織のない部位に骨組織を誘導し吸収されて、徐々に骨に置き換わる能力）を有する材料としては、リン酸三カルシウムのみと考えられている。
【０００３】
リン酸カルシウム系化合物の焼結体の生体材料としての使用については、セラミックス，１０巻，７号，４６９〜４７８頁，１９７５年に記載されているものをはじめ多数の報文があるが、脆く、成形加工性に乏しい欠点がある。
リン酸カルシウム系化合物に水、乳酸などの硬化剤やポリマーを混合し、これを骨欠損部に充填・固化させるリン酸カルシウム系化合物のセメントについては、特開昭６１−１７４０９号公報など、多数の特許・報文があるが、強度が低いため、強度が要求される部位に使用することはできなかった。
【０００４】
ポリ乳酸とヒドロキシアパタイトやリン酸三カルシウムなどとの溶融状態での複合化に関しては、特開昭６３−８９１６６号公報に開示されており、また、乳酸及び／又はグリコール酸のオリゴマーとリン酸カルシウムとの複合体に関しては特公平４−５０００１３号公報に開示されている。
しかしながら、ポリ乳酸とヒドロキシアパタイトやリン酸三カルシウムなどとの溶融状態での複合化に関しては、ポリ乳酸は概して熱安定性に劣るため、溶融時に大幅な分子量低下を起こし、得られた複合体は弾性率が低く、曲げ強度などの機械的物性に劣り、また残留ラクタイドが多く、ロット振れもあるため生体内では分解速度が早すぎ、しかも安定した分解性が得られず、応用面でかなりの制約を受ける。
【０００５】
また、乳酸及び／又はグリコール酸のオリゴマーとリン酸カルシウム系化合物との複合体では、分子量が２００〜１０，０００程度と低いため、その複合体は機械的強度が低く、弾性率も不十分で、実用性に欠ける。
特開平４−２７９５２０号公報には、薬剤と、乳酸やグリコール酸などのポリマーまたはこれらの共重合体を圧縮成形もしくは溶融後成形して得られる薬剤徐放製剤や、或いは、その薬剤徐放製剤を顆粒状に粉砕後、ヒドロキシアパタイトやβ−リン酸三カルシウムなどのリン酸カルシウム系化合物の紛状或いは粒状物を混合し、その後、圧縮成形して得られる薬剤徐放製剤が開示されている。
【０００６】
また特開平６−２９８６３９号公報には、薬剤と、乳酸、グリコール酸やラクトンなどのポリマーまたはこれらの共重合体と、ヒドロキシアパタイトやβ−リン酸三カルシウムなどのリン酸カルシウム系化合物との複合体について、薬剤量を変えたものを層状構造に成形した球状の薬剤徐放製剤、或いは、その薬剤徐放製剤を予め発泡剤などで発泡化させたものについて開示されている。
【０００７】
しかしながら、これらの特許に開示されているポリ乳酸或いはその共重合体と、リン酸カルシウム系化合物との複合体による薬剤徐放製剤は、製造方法が煩雑で、生産性に劣り、また、ポリ乳酸に由来する残留ラクタイドが多く含有されているため、開環し乳酸の鎖状二量体や乳酸などになり、それがポリ乳酸やその共重合体などを分解させるため、分解速度が早く、保存安定性や熱安定性に劣り、強度的にも低い問題を抱えている。しかも、残留ラクタイドが多く、そのロット振れが大きい為に、その生体内での分解性にバラツキがあり、再現性に乏しい欠点を有している。
【０００８】
また、上記のリン酸カルシウム系化合物を使用したときには、概して粒子径が大きいため、脆く、強度も低く、また骨の誘導能に乏しく、生体骨への置換は不十分で、しかも、使用中の強度低下や形状不適なども起こり、その不具合から再手術を必要とされる。
【０００９】
【発明が解決しようとする課題】
本発明が解決しようとする課題は、生体活性のあるリン酸カルシウム系化合物の欠点である、脆さ、強度、弾性率、成形加工性などが改善され、保存安定性、熱安定性に優れ、しかも、骨誘導能、骨伝導能を有し、薬剤徐放性を持つ乳酸系複合体、及びその製造方法を提供することにある。
【００１０】
【課題を解決するための手段】
本発明者らは、上記の課題を解決するために鋭意検討した結果、リン酸カルシウム系化合物を、キレート剤及び／又は酸性リン酸エステル類などで重合触媒を失活処理した、乳酸又は乳酸とヒドロキシカルボン酸との重合体と複合化することにより、該重合体の柔軟性及びリン酸カルシウム系化合物との混ざり易さを活かして、リン酸カルシウム系化合物の脆さ、強度、弾性率を改善し、しかも、生産性、再現性、保存安定性、混練・成形加工時の熱安定性の優れ、骨誘導能ないしは骨伝導能を有し、薬剤徐放性を持つ複合体を見出し、本発明を完成するに至った。
【００１１】
即ち、本発明は、キレート剤及び／又は酸性リン酸エステル類を用いて重合触媒を失活処理したポリ乳酸（Ａ）と、リン酸カルシウム系化合物（Ｂ）とを、その重量比（Ａ）／（Ｂ）が９９／１部〜１／９９部となる範囲で含み、前記キレート剤及び／又は酸性リン酸エステル類の添加量は、ポリ乳酸との重合体１００重量部に対して、０．００１〜５重量部であることを特徴とする乳酸系複合体である。
【００１２】
さらに、本発明は、リン酸カルシウム系化合物（Ｂ）が、平均粒子径０．１μｍ〜３００μｍのリン酸カルシウム系化合物であることを特徴とする乳酸系複合体や、さらに、リン酸カルシウム系化合物（Ｂ）がリン酸三カルシウムであることを特徴とする乳酸系複合体を含む。また、本発明は、上記の乳酸系複合体から成る生体材料、薬剤徐放性基材或いは医療機器用材料に関するものである。
【００１３】
また、本発明は、キレート剤及び／又は酸性リン酸エステル類を用いて重合触媒を失活処理したポリ乳酸（Ａ）と、リン酸カルシウム系化合物（Ｂ）とを、ポリ乳酸（Ａ）の融点以上の温度で、（Ａ）／（Ｂ）の重量比が９９／１部〜１／９９部となる範囲で、混練し、前記キレート剤及び／又は酸性リン酸エステル類の添加量は、ポリ乳酸１００重量部に対して、０．００１〜５重量部とする乳酸系複合体の製造方法や、キレート剤及び／又は酸性リン酸エステル類を用いて重合触媒を失活処理したポリ乳酸（Ａ）に、該ポリ乳酸（Ａ）の融点以上の温度で、リン酸カルシウム系化合物（Ｂ）と、薬剤（Ｃ）とを混練し、前記キレート剤及び／又は酸性リン酸エステル類の添加量は、ポリ乳酸１００重量部に対して、０．００１〜５重量部とすることを特徴とする乳酸系複合体の製造方法である。
【００１４】
さらに、本発明は、重合触媒の失活処理に、特にキレート剤及び／又は酸性リン酸エステル類を用いることを特徴とする乳酸系複合体の製造方法や、リン酸カルシウム系化合物（Ｂ）が、平均粒子径０．１μｍ〜３００μｍのリン酸カルシウム系化合物であることを特徴とする乳酸系複合体の製造方法や、リン酸カルシウム系化合物（Ｂ）が特にリン酸三カルシウムであることを特徴とする乳酸系複合体の製造方法を含む。
【００１５】
【発明の実施の形態】
以下に本発明の内容を詳細に説明する。
本発明に用いられる乳酸又は乳酸とヒドロキシカルボン酸との重合体（Ａ）は、重合の際に用いられる重合触媒が、失活剤によって失活処理されていることを特徴とするものである。重合触媒の失活処理は、乳酸又は乳酸とヒドロキシカルボン酸との重合体の成形加工での重合触媒による重合体の分解やラクタイドの生成を抑制し、熱安定性を大幅に向上させる。
【００１６】
特に、本発明に用いられる乳酸又は乳酸とヒドロキシカルボン酸との重合体（Ａ）として、重合触媒の失活処理後、残留揮発成分、とりわけ残留ラクタイドが脱揮、除去されたものは、曲げ強度、曲げ弾性率などの機械的特性、成形加工時の熱安定性などがさらに向上される。
【００１７】
重合触媒の失活処理には種々の方法があるが、特にキレート剤や酸性リン酸エステル類による失活処理が効果的である。その失活処理は、キレート剤や酸性リン酸エステル類を重合体の重合末期や終了後に添加或いは接触させることにより、該重合体中に含有される重合触媒の金属イオンと錯体を形成し、触媒活性を失わせるものである。
【００１８】
また、本発明に用いられる重合体（Ａ）としては、ポリ乳酸の他、乳酸と、乳酸以外のヒドロキシカルボン酸成分、例えば、グリコール酸、ジメチルグリコール酸、２−ヒドロキシ酪酸、３−ヒドロキシ酪酸、４−ヒドロキシ酪酸、２−ヒドロキシプロパン酸、３−ヒドロキシプロパン酸、２−ヒドロキシ吉草酸、３−ヒドロキシ吉草酸、４−ヒドロキシ吉草酸、５−ヒドロキシ吉草酸、２−ヒドロキシカプロン酸、３−ヒドロキシカプロン酸、４−ヒドロキシカプロン酸、５−ヒドロキシカプロン酸、６−ヒドロキシカプロン酸、６−ヒドロキシメチルカプロン酸などから選ばれた一種以上の共重合成分との共重合体が挙げられる。
【００１９】
次に、本発明の重合触媒を失活処理した、乳酸又は乳酸とヒドロキシカルボン酸との重合体（Ａ）、特にキレート剤及び／又は酸性リン酸エステル類で失活処理した重合体（Ａ）の製造方法について説明する。
重合触媒の失活処理されたポリ乳酸の製造方法としては、Ｐｏｌｙｍｅｒ，２０巻，１４５９頁（１９７９年）に見られるように、乳酸の環状二量体のラクタイドを開環重合触媒の存在下で開環重合した後、或いは特開平６−１７２５０２号公報に開示されているように、溶剤の共存下で、乳酸を直接脱水縮重合した後、キレート剤及び／又は酸性リン酸エステル類を反応させ、その後、残留揮発成分、とりわけ残留ラクタイドを除去して製造される。
【００２０】
また、重合触媒の失活処理された、乳酸成分と乳酸成分以外のヒドロキシカルボン酸成分とのコポリマーの製造方法としては、例えば、環状エステルとしてはグリコリド、β−メチル−δ−バレロラクトン、γ−バレロラクトン、γ−ウンデカラクトン、ε−カプロラクトンなどの環状エステルから選ばれた一種以上の共重合成分と、ラクタイドとを開環重合触媒の存在下で共重合やエステル交換反応させた後、或いは特開平７−１７２４２５号公報に開示されているように乳酸と、グリコール酸、ジメチルグリコール酸、２−ヒドロキシ酪酸、３−ヒドロキシ酪酸、４−ヒドロキシ酪酸、２−ヒドロキシプロパン酸、３−ヒドロキシプロパン酸、２−ヒドロキシ吉草酸、３−ヒドロキシ吉草酸、
【００２１】
４−ヒドロキシ吉草酸、５−ヒドロキシ吉草酸、２−ヒドロキシカプロン酸、３−ヒドロキシカプロン酸、４−ヒドロキシカプロン酸、５−ヒドロキシカプロン酸、６−ヒドロキシカプロン酸、６−ヒドロキシメチルカプロン酸などのヒドロキシカルボン酸成分から選ばれた一種以上の共重合成分とを触媒や溶剤の共存在下で、縮重合させた後、キレート剤及び／又は酸性リン酸エステル類を反応させ、その後、残留揮発成分、とりわけ残留ラクタイドを除去して製造される。
【００２２】
さらに、ラクタイドを原料として得られたポリ乳酸や、乳酸を溶剤の共存或いは非存在下に縮重合して得られたポリ乳酸と、上記のラクタイド以外の環状エステルや乳酸以外のヒドロキシカルボン酸成分から成るポリエステルとをエステル交換触媒の共存下でエステル交換させた後、キレート剤及び／又は酸性リン酸エステル類を反応させ、その後、残留揮発成分、とりわけ残留ラクタイドを除去して製造される。或いはキレート剤及び／又は酸性リン酸エステル類で処理したポリ乳酸と、上記のラクタイド以外の環状エステルや乳酸以外のヒドロキシカルボン酸成分から成るポリエステルとをエステル交換触媒の共存下でエステル交換させ、その後、残留揮発成分、とりわけ残留ラクタイドを除去して製造される。
【００２３】
次に、本発明の重合体（Ａ）の製造時に使用される乳酸成分、乳酸成分との共重合成分、キレート剤、酸性リン酸エステル類などについて説明する。本発明に用いる乳酸成分としては、乳酸及び乳酸の脱水環状二量体のラクタイドが挙げられる。乳酸は、光学異性体を有するモノマーで、Ｌ−乳酸、Ｄ−乳酸が存在する。また、ラクタイドにはＬ−ラクタイド、Ｄ−ラクタイド、ＭＥＳＯ−ラクタイドの異性体がある。そのため、乳酸系ポリエステルはこれら二種の乳酸或いは三種のラクタイドを組み合わせることによって好ましいポリマー特性を実現できる。
【００２４】
特に、本発明の重合体（Ａ）では、高い耐熱性を実現するためには、乳酸として、光学活性は高い方が好ましい。具体的には乳酸として、総乳酸中、Ｌ体或いはＤ体が７０重量％以上含まれることが好ましい。更に優れた耐熱性を得るためには、乳酸としてＬ体或いはＤ体が８５重量％以上含まれることが好ましい。また、ラクタイドについてもＬ−ラクタイド或いはＤ−ラクタイドを総ラクタイド中、７０重量％以上含むことが好ましい。更に優れた耐熱性を得るためには、Ｌ−ラクタイド或いはＤ−ラクタイドの含量は、総ラクタイド中、８５重量％以上である。商業的にはＬ−乳酸の方が発酵合成により安価で高純度のものが得られるため、乳酸系ポリエステルの乳酸としてはＬ−乳酸を、ラクタイドとしてはＬ−ラクタイドを使用することが有利である。
【００２５】
本発明の重合体（Ａ）の製造時に使用される共重合成分として、乳酸以外のヒドロキシカルボン酸成分としては、グリコール酸、ジメチルグリコール酸、２−ヒドロキシ酪酸、３−ヒドロキシ酪酸、４−ヒドロキシ酪酸、２−ヒドロキシプロパン酸、３−ヒドロキシプロパン酸、２−ヒドロキシ吉草酸、３−ヒドロキシ吉草酸、４−ヒドロキシ吉草酸、５−ヒドロキシ吉草酸、２−ヒドロキシカプロン酸、３−ヒドロキシカプロン酸、４−ヒドロキシカプロン酸、５−ヒドロキシカプロン酸、６−ヒドロキシカプロン酸、６−ヒドロキシメチルカプロン酸などが挙げられる。
【００２６】
本発明には、ラクタイド以外の環状エステルとして、グリコリド、β−メチル−δ−バレロラクトン、γ−バレロラクトン、γ−ウンデカラクトン、ε−カプロラクトンなど、また、その他に酢酸ビニル、エチレンとポリビニルアルコールとの共重合体なども用いることができる。乳酸以外のヒドロキシカルボン酸成分、ラクタイド以外の環状エステルなどは、乳酸とヒドロキシカルボン酸との共重合体１００重量部に対して１〜８０重量部、好ましくは１〜４０重量部を加えることが好ましい。これらの共重合成分は、本発明の重合体（Ａ）の柔軟性や加工性を向上させると共に、本発明の乳酸系複合体の脆さや加工性も改善させ、リン酸カルシウム系化合物をより高い比率で複合化できる。
【００２７】
また本発明の重合触媒を失活させるために用いるキレート剤には、有機系キレート剤と無機系キレート剤がある。有機系キレート剤は、吸湿性が少なく、熱安定性に優れる。本発明に使用できる有機系キレート剤は、特に、限定されないが、アミノ酸、フェノール類、ヒドロキシカルボン酸、ジケトン類、アミン類、オキシム、フェナントロリン類、ピリジン化合物、ジチオ化合物、配位原子としてＮ含有フェノール、配位原子としてＮ含有カルボン酸、ジアゾ化合物、チオール類、ポルフィリン類などが挙げられる。
【００２８】
具体的には、アミノ酸としてはグリシン、ロイシン、アラニン、セリン、α−アミノ酪酸、アセチルアミノ酢酸、グリシルグリシン、グルタミン酸など、フェノール類としてはアリザリン、ｔ−ブチルカテコール、４−イソプロピルトロポロン、クロモトロープ酸、タイロン、オキシン、没食子酸プロピルなど、ヒドロキシカルボン酸としては酒石酸、蓚酸、クエン酸、クエン酸モノオクチル、ジベンゾイル−Ｄ−酒石酸、ジパラトルオイル−Ｄ−酒石酸などが挙げられる。
【００２９】
ジケトン類としてはアセチルアセトン、ヘキサフルオロアセチルアセトン、ベンゾイルアセトン、テノイルトリフルオロアセトン、トリフルオルアセチルアセトンなど、アミン類としてはエチレンジアミン、ジエチレントリアミン、１，２，３−トリアミノプロパン、チオジエチルアミン、トリエチレンテトラミン、トリエタノールアミン、テトラエチレンペンタミン、ペンタエチレンヘキサミンなど、オキシムとしてはジメチルグリオキシム、α，α−フリルジオキシム、サリチルアルドキシムなどが挙げられる。
【００３０】
フェナントロリン類としてはネオクプロイン、１，１０−フェナントロリンなど、ピリジン化合物としては２，２−ビピリジン、２，２’，２”−テルピリジルなど、ジチオ化合物としてはキサントゲン酸、ジエチルジチオカルバミン酸、トルエン−３，４−ジチオールなど、配位原子Ｎ含有フェノールとしてはο−アミノフェノール、オキシン、ニトロソＲ塩、２−ニトロソ−５−ジメチルアミノフェノール、１−ニトロソ−２−ナフトール、８−セレノキノリンなどが挙げられる。
【００３１】
配位原子Ｎ含有カルボン酸としてはキナルジン酸、ニトリロ三酢酸、エチレンジアミン二酢酸、ヒドロキシエチルエチレンジアミン三酢酸、エチレンジアミン四酢酸、ｔｒａｎｓ−シクロヘキサンジアミン四酢酸、ジエチレントリアミン五酢酸、トリエチレンテトラミン六酢酸、アニリン二酢酸、２−スルホアニリン二酢酸、３−スルホアニリン二酢酸、４−スルホアニリン二酢酸、２−アミノ安息香酸−Ｎ，Ｎ−二酢酸、３−アミノ安息香酸−Ｎ，Ｎ−二酢酸、４−アミノ安息香酸−Ｎ，Ｎ−二酢酸、メチルアミン二酢酸、β−アラニン−Ｎ，Ｎ−二酢酸、
【００３２】
β−アミノエチルスルホン酸−Ｎ，Ｎ−二酢酸、β−アミノエチルホスホン酸−Ｎ，Ｎ−二酢酸など、ジアゾ化合物としてはジフェニルカルバゾン、マグネソン、ジチゾン、エリオクロムブラックＴ、４−（２−チアゾリルアゾ）レゾルシン、１−（２−ピリジルアゾ）−２−ナフトールなど、チオール類としてはチオオキシン、チオナリド、１，１，１−トリフルオロ−４−（２−チエニル）−４−メルカプト−３−ブテン−２−オン、３−メルカプト−ｐ−クレゾールなど、
【００３３】
ポルフィリン類としてはテトラフェニルポルフィン、テトラキス（４−Ｎ−メチルピリジル）ポルフィンなど、その他としてクペロン、ムレキシド、ポリエチレンイミン、ポリメチルアクリロイルアセトン、ポリアクリル酸など及びそれらの混合物を挙げることができる。
【００３４】
なかでも、効率よく乳酸系ポリエステル中に含まれる触媒の金属イオンと配位結合し、ポリマー末端の切断を抑制する有機系キレート剤としては、ニトリロ三酢酸、エチレンジアミン二酢酸、テトラエチレンペンタミン、ヒドロキシエチルエチレンジアミン三酢酸、エチレンジアミン四酢酸、ｔｒａｎｓ−シクロヘキサンジアミン四酢酸、ジエチレントリアミン五酢酸、トリエチレンテトラミン六酢酸などの配位原子Ｎ含有カルボン酸、酒石酸、ジベンゾイル−Ｄ−酒石酸、ジパラトルオイル−Ｄ−酒石酸、クエン酸、クエン酸モノオクチルなどのヒドロキシカルボン酸が挙げられる。
【００３５】
特に、上記の配位原子Ｎ含有カルボン酸は熱安定性や貯蔵安定性に優れ、ヒドロキシカルボン酸は着色が少ない特徴を有している。無機系キレート剤は、吸湿性が高く、吸湿すると、効果がなくなるため、取り扱いに注意を要する。具体的には、リン酸、亜リン酸、ピロリン酸、ポリリン酸などのリン酸類を挙げることができる。
【００３６】
また、本発明で使用される酸性リン酸エステル類は、乳酸系ポリエステル中に含有される触媒の金属イオンと錯体を形成し、触媒活性を失わせ、ポリマー鎖の切断を抑制する効果を示す。酸性リン酸エステル類としては、酸性リン酸エステル、ホスホン酸エステル、アルキルホスホン酸など及びその混合物を指すもので、次にその一般式を示す。
【００３７】
【化１】
0003968411.tif 000002
【００３８】
（式中、Ｒ1はアルキル基又はアルコキシル基、Ｒ2はアルキル基又はアルコキシル基又はヒドロキシル基を示す。）
【００３９】
具体的には、酸性リン酸エステルとしては、リン酸モノメチル、リン酸ジメチル、リン酸モノエチル、リン酸ジエチル、リン酸モノプロピル、リン酸ジプロピル、リン酸モノイソプロピル、リン酸ジイソプロピル、リン酸モノブチル、リン酸ジブチル、リン酸モノペンチル、リン酸ジペンチル、リン酸モノヘキシル、リン酸ジヘキシル、リン酸モノオクチル、リン酸ジオクチル、リン酸モノ２−エチルヘキシル、リン酸ジ２−エチルヘキシル、リン酸モノデシル、リン酸ジデシル、リン酸モノイソデシル、リン酸ジイソデシル、リン酸モノウンデシル、リン酸ジウンデシル、リン酸モノドデシル、リン酸ジドデシル、リン酸モノテトラデシル、リン酸ジテトラデシル、リン酸モノヘキサデシル、
【００４０】
リン酸ジヘキサデシル、リン酸モノオクタデシル、リン酸ジオクタデシル、リン酸モノフェニル、リン酸ジフェニル、リン酸モノベンジル、リン酸ジベンジルなど、ホスホン酸エステルとしては、ホスホン酸モノメチル、ホスホン酸モノエチル、ホスホン酸モノプロピル、ホスホン酸モノイソプロピル、ホスホン酸モノブチル、ホスホン酸モノペンチル、ホスホン酸モノヘキシル、ホスホン酸モノオクチル、ホスホン酸モノエチルヘキシル、ホスホン酸モノデシル、ホスホン酸モノイソデシル、ホスホン酸モノウンデシル、ホスホン酸モノドデシル、ホスホン酸モノテトラデシル、ホスホン酸モノヘキサデシル、ホスホン酸モノオクタデシル、ホスホン酸モノフェニル、ホスホン酸モノベンジルなど、
【００４１】
アルキルホスホン酸としては、モノメチルホスホン酸、ジメチルホスホン酸、モノエチルホスホン酸、ジエチルホスホン酸、モノプロピルホスホン酸、ジプロピルホスホン酸、モノイソプロピルホスホン酸、ジイソプロピルホスホン酸、モノブチルホスホン酸、ジブチルホスホン酸、モノペンチルホスホン酸、ジペンチルホスホン酸、モノヘキシルホスホン酸、ジヘキシルホスホン酸、イソオクチルホスホン酸、ジオクチルホスホン酸、モノエチルヘキシルホスホン酸、ジエチルヘキシルホスホン酸、モノデシルホスホン酸、ジデシルホスホン酸、モノイソデシルホスホン酸、ジイソデシルホスホン酸、モノウンデシルホスホン酸、ジウンデシルホスホン酸、モノドデシルホスホン酸、ジドデシルホスホン酸、
【００４２】
モノテトラデシルホスホン酸、ジテトラデシルホスホン酸、モノヘキサデシルホスホン酸、ジヘキサデシルホスホン酸、モノオクタデシルホスホン酸、ジオクタデシルホスホン酸などや、モノフェニルホスホン酸、ジフェニルホスホン酸、モノベンジルホスホン酸、ジベンジルホスホン酸など、及びそれらの混合物を挙げることができる。
【００４３】
酸性リン酸エステル類成分は有機溶剤との溶解性がよいため作業性に優れ、乳酸系ポリエステルとの反応性に優れる。なかでも酸性リン酸エステルは触媒の失活に大きな効果を示す。更に、重合触媒の失活処理に用いるキレート剤及び／又は酸性リン酸エステル類の添加量は、その種類、乳酸又は乳酸とヒドロキシカルボン酸との重合体中に含まれる触媒の種類、量によって異なるが、乳酸又は乳酸とヒドロキシカルボン酸との重合体１００重量部に対して、０．００１〜５重量部を添加することが好ましい。いずれのキレート剤、酸性リン酸エステル類もポリマー鎖の切断を最小に抑えることができ、また、有機系キレート剤、無機系キレート剤、酸性リン酸エステル類を混合して使用しても差し支えない。
【００４４】
しかしキレート剤や酸性リン酸エステル類を過剰に添加すると、保存中に重合体（Ａ）のポリヒドロキシカルボン酸鎖が切断され、低分子量化、低粘度化して、本発明の性能が得られないことがあるため、上述の適正量を添加する必要がある。
【００４５】
本発明の乳酸又は乳酸とヒドロキシカルボン酸との重合体（Ａ）の製造時に使用される重合触媒としては、公知慣用の開環重合触媒、エステル化触媒、エステル交換触媒などの重合触媒であり、錫、亜鉛、鉛、チタン、ビスマス、ジルコニウム、ゲルマニウム、コバルトなどの金属及びその化合物が挙げられ、金属化合物については、特に、金属有機化合物、炭酸塩、ハロゲン化物が好ましい。
【００４６】
具体的にはオクタン酸錫、塩化錫、塩化亜鉛、酢酸亜鉛、酸化鉛、炭酸鉛、塩化チタン、ジアセトアセトキシオキシチタン、テトラエトキシチタン、テトラプロポキシチタン、テトラブトキシチタン、酸化ゲルマニウム、酸化ジルコニウムなどが適している。その添加量は反応成分１００重量部に対して０．００１〜２重量部が好ましい。反応速度、着色などから、その添加量は、０．００２重量部〜０．５重量部が更に好ましい。
【００４７】
本発明に用いる乳酸又は乳酸とヒドロキシカルボン酸との重合体（Ａ）を製造するときの反応温度は、乳酸成分、共重合成分などの種類、量、組合せなどにより異なるが、通常１２５℃〜２５０℃、好ましくは１４０℃〜２３０℃、更に好ましくは１５０℃〜２００℃である。
【００４８】
また、重合工程での粘度を下げ、攪拌効率を高め、良好な品質を得るため、溶剤を使用することができる。使用できる溶剤としては、特に限定されないが、ベンゼン、トルエン、エチルベンゼン、キシレン、シクロヘキサノン、イソプロピルエーテル、ジフェニールエーテルなどが好ましい。その添加量は製造方法、製造条件、反応成分の種類、組成などにより異なるが、反応成分１００重量部に対して通常１００重量部以下、好ましくは５０重量部以下が工業上好ましい。
【００４９】
重合体の分解、着色を抑制するため、反応は窒素、アルゴンなどの不活性ガス雰囲気下で、外部大気と触れることなく、しかも使用原料は反応前に水分を除去し、乾燥させておくことが好ましい。このようにして得られた乳酸又は乳酸とヒドロキシカルボン酸との重合体（Ａ）は、ある程度高い分子量であることが好ましく、具体的に重量平均分子量で３万〜４０万であり、更に好ましくは５万〜３５万である。その値は要求される本発明の乳酸系複合体の強度、生体内での分解速度、リン酸カルシウム系化合物との混練性などによって異なる。３万未満では機械的強度が不十分であり、４０万を越えると成形加工上、生産効率上問題があり好ましくない。
【００５０】
本発明の乳酸又は乳酸とヒドロキシカルボン酸との重合体（Ａ）は、通常の反応装置を使用して製造できる。スタティックミキサーをはじめ、連続攪拌槽式反応機、いわゆるＣＳＴＲによる連続重合、ＣＳＴＲとスタティックミキサーとの組合せによる連続重合、二軸押出機などによる連続反応も有効である。これらの反応も外部の大気に全く触れることなく、原料仕込みから、反応、ポリマー化まで行うことができる。
【００５１】
得られた乳酸又は乳酸とヒドロキシカルボン酸との重合体（Ａ）中の未反応成分、溶剤、臭気成分などの揮発成分は、脱揮槽、フィルムエバポレーター、ベント付押出機などの反応工程後に取付けられた脱揮装置を用いて除去するとか、良溶剤に溶解後、貧溶剤中に析出させることによって除去するとか、アルコール、ケトン、炭化水素などの溶剤を用いて、溶解させずに、浸漬或いは分散後抽出させて除去することが、乳酸系複合体の成形加工性、耐熱性、貯蔵安定性などを向上させることから好ましい。
【００５２】
これらの脱揮方法により、乳酸又は乳酸とヒドロキシカルボン酸との重合体（Ａ）酸中の未反応成分、溶剤、臭気成分などの揮発成分を大幅に低減できる。重合体（Ａ）中に通常２〜６重量％程度残留しているラクタイドを１．０重量％以下に、必要に応じて０．５重量％以下にすることができる。
【００５３】
次に本発明に使用されるリン酸カルシウム系化合物（Ｂ）について説明する。
本発明のリン酸カルシウム系化合物とは、リン酸に由来する部分とカルシウム原子の合計が５０重量％以上含まれるものを言い、具体的にはリン酸三カルシウム、ヒドロキシアパタイト、炭酸アパタイト、マグネシウム含有アパタイト、フッ素アパタイト等がある。とりわけ、骨への置換性、成形加工性、機械的強度などからリン酸三カルシウムが好ましい。また、その結晶構造は如何なるものでもよく、非晶質であってもよい。
【００５４】
本発明に用いる粉体のリン酸カルシウム系化合物は、特に、平均粒子径が０．１μｍ〜３００μｍのものが好ましく、球体におさまる大きさのリン酸カルシウム系化合物の塊の集合体をさし、塊の形状は特に制限されないが、具体的には球状、多孔質、無定形でもよく、微粉末から顆粒までを含み、粒度分布は如何なるものでもよい。また本発明に用いるヒドロキシアパタイトの製法は特に特定されないが、具体的には乾式法、水熱法、湿式法、アルコキシド法があり、熱処理を行ってもよい。またリン酸三カルシウムの製法も特に特定されないが、具体的には乾式法、水熱法、湿式法があり、熱処理を行ってもよい。
【００５５】
本発明の乳酸系複合体の、好ましい乳酸又は乳酸とヒドロキシカルボン酸との重合体（Ａ）対リン酸カルシウム系化合物の重量比は、９９／１〜１／９９である。リン酸カルシウム系化合物に対する乳酸又は乳酸とヒドロキシカルボン酸との重合体（Ａ）の量が多くなると弾性率が低下する傾向があり、乳酸又は乳酸とヒドロキシカルボン酸との重合体（Ａ）の量が少なくなると混練がし難くくなり、得られる乳酸系複合体が脆くなる傾向がある。
【００５６】
適切な乳酸又は乳酸とヒドロキシカルボン酸との重合体（Ａ）対リン酸カルシウム系化合物の重量比は、それぞれの用途により必要とされる強度、弾性率、生体中での吸収速度、骨の再生速度といった性能が異なり、一概に特定できないが、通常は９５／５〜５／９５が好ましい。
【００５７】
本発明の製造方法は、特に制限はないが、具体的には、溶剤に乳酸又は乳酸とヒドロキシカルボン酸との重合体（Ａ）を溶かした溶液にリン酸カルシウム系化合物を分散させた液を添加・混合して溶剤を揮発・除去する方法や、乳酸又は乳酸とヒドロキシカルボン酸との重合体（Ａ）を溶融させた状態で混練する方法がある。溶融・混練する方法は溶剤を使用する方法に比べて一般的に生産性が高く、且つ溶剤残留の心配がないという利点がある。
【００５８】
次に、本発明の乳酸系複合体の製造装置について説明する。その製造装置としては、特に、限定されないが、乳酸又は乳酸とヒドロキシカルボン酸との重合体（Ａ）とリン酸カルシウム系化合物（Ｂ）などの混練には、押出機、リアクター、ニーダー、ロールやそれらの組合せなどを使用することができる。
【００５９】
押出機としては、単軸押出機或いは二軸押出機を使用できるが、混練状態から二軸押出機が好ましい。更に、混練後、引き続いて残留揮発成分などを減圧下で除去するためにはベント口が付いているものが好ましい。リアクターとしては、通常の反応釜を使用できるが、混練物質は粘度が高く、攪拌剪断応力により生ずる攪拌熱による分子量低下や着色などから、剪断応力が小さく、しかも均一に混合できるスタテック・ミキサーの使用が好ましい。
【００６０】
具体的な混練条件としては、温度を重合体（Ａ）の融点以上とし、１３０〜２５０℃、好ましくは１５０〜２００℃で混練する。また、乳酸又は乳酸とヒドロキシカルボン酸との重合体（Ａ）とリン酸三カルシウム系化合物との複合体中の残留揮発成分、とりわけ、残留ラクタイドを除去するため混練しながら、或いは混練後、減圧度０．０１〜５０ｔｏｒｒで行うことが好ましい。さらに混練機内は、不活性ガス雰囲気下で大気に触れることなく混練することが好ましい。
【００６１】
また本発明の乳酸系複合体による薬剤徐放性基材として使用するときの薬剤（Ｃ）としては、公知慣用のものを使用することがことができる
さらに、本発明の乳酸系複合体には、その特性を損なわない範囲で公知慣用の添加剤を添加してもよく、具体的には、公知慣用の酸化防止剤、可塑剤、帯電防止剤等を添加してもよい。
【００６２】
また本発明の乳酸系複合体は、いかなる方法で成形してもよく、具体的にはプレス成形、射出成形、押出成形等が挙げられ、また切削、研磨を行ってもよい。
更に、本発明の乳酸系複合体の耐熱性の向上としては、成形後、熱処理して結晶化させてもよい。また本発明の乳酸系複合体は、他のいかなる材料と組み合わせて使用してもよく、具体的には金属、金属酸化物、ヒドロキシアパタイト焼結体、炭素繊維と組み合わせて使用してもよい。
【００６３】
本発明の乳酸系複合体は、柔軟性、機械的強度、弾性率、成形加工性などに優れるため、幅広い用途に使用することができる。その用途は、特に制限されないが、具体的には、人を含む骨の置換材・接合材・修復材などの生体材料、骨粗鬆症・骨肉腫などの薬剤徐放性基材、カテーテルなどの医療機器用材料が挙げられる。人工骨として使用する場合には、生体骨に置換されない材料は生体骨と同等の強度や弾性率が要求されるが、生体骨に置換される材料については、多くの場合、置換されるまでの期間だけ、ある程度の強度や弾性率を有していれば適用できる。皮質骨の曲げ強度の低いものの値は５００ｋｇ／cm2前後で、またその弾性率の低いものの値は６００００ｋｇ／cm2前後である。
【００６４】
本発明の乳酸系複合体で、リン酸カルシウム系化合物を高い比率で複合化したものは、皮質骨相当の曲げ強度、曲げ弾性率が得られ、皮質骨にも適用できる優れた人工骨用材料を得ることができる。さらに、薬剤徐放性基材に要求される性能としては、薬剤の徐放性の他に、組織親和性があり、また、筋肉等に適用する場合などには柔軟性が要求される。更に、生体内に埋め込む場合、取り出す必要のないものであることが好ましい。本発明の乳酸系複合体を使用することにより、生体からの取り出しが不要で有ることはもとより、組織親和性が高く、且つ柔軟性、強度、成形加工性などに優れるため、薬剤徐放性基材としての適用が期待される。
【００６５】
また抗生物質や抗癌剤などの薬剤を徐放性を有する人工骨として使用する場合には、組織親和性、薬剤の徐放性の他に、強度、弾性率、成形加工性、再現性をバランスよく有していることが好ましく、本発明の骨誘導能ないしは伝導能を有する薬剤徐放可能な乳酸系複合体により、これらの点をバランスよく有した薬剤徐放性を有する人工骨用材料に使用することができる。
【００６６】
【実施例】
以下に、本発明を参考例、比較参考例、実施例及び比較例によって、本発明を更に具体的に説明するが、もとより本発明はこれらに限定されるものではない。なお、例中の部は特に記載のない限り全て重量基準である。また、分子量、残留ラクタイド、融点及び熱安定性は次の方法により測定した。
【００６７】
分子量はゲルパーミエーションクロマトグラフ（ＧＰＣ）により測定し、ポリスチレン換算値として示した。残留ラクタイドは高速液体クロマトグラフにより測定した。融点はセイコー社製示差走査型熱量計ＤＳＣ−２００型を用い、昇温速度１０℃／分の条件で測定し、得られた融解吸熱曲線から求めた。熱安定性は２２０℃、５ｔｏｒｒの減圧下で１０分間放置後の重量及び分子量の減少率を測定した。
【００６８】
（参考例１）
Ｌ−ラクタイド９５部と、ＤＬ−ラクタイド５部と、溶媒としてトルエン１５部とを反応釜に仕込み、不活性ガス雰囲気下、１７０℃で１時間、溶融混合し、オクタン酸錫を０．０３部加えて、１７５℃で６時間反応させた後、リン酸モノヘキサデシルとリン酸ジヘキサデシルとの混合物０．１部を加え、さらに３０分間反応させ、次いで２００℃に昇温後、５ｔｏｒｒの減圧下で脱揮し、ペレット化した。得られたペレットの重量平均分子量は１８９，０００であった。その外観は透明で、臭いがなく、残留ラクタイドは０．１％以下であった。また、融点は１６１℃、熱安定性試験での重量及び分子量の減少率はいずれも１％以下であり、極めて安定性に優れていた。
【００６９】
（参考例２）
Ｌ−ラクタイド７６部と、Ｄ−ラクタイド２部と、グリコリド２２部と、溶媒としてトルエン１５部とを反応釜に仕込み、不活性ガス雰囲気下、１７０℃で１時間、溶融混合し、オクタン酸錫を０．０３部加えて、１７５℃で６時間反応させた後、アルミニウムイソプロポキシド０．８部、酒石酸０．１部を加え、さらに３０分間反応させ、次いで２００℃に昇温後、５ｔｏｒｒの減圧下で脱揮し、ペレット化した。得られたペレットの重量平均分子量は１８３，０００であった。その外観は半透明で、臭いがなく、残留ラクタイドは０．１％であった。また、融点は１５６℃、熱安定性試験での重量及び分子量の減少率はそれぞれ１％、１％で、かなり安定性に優れていた。
【００７０】
（参考例３）
Ｌ−ラクタイド９８部と、Ｄ−ラクタイド２部と、溶媒としてトルエン１５部とを反応釜に仕込み、不活性ガス雰囲気下、１７０℃で１時間、溶融混合し、オクタン酸錫を０．０３部加えて、１７５℃で６時間反応させた後、脱揮し、ペレット化した。そのポリ乳酸のペレット７０部と、ポリカプロラクトン（ダイセル製プラクセルＨ７）３０部と、アルミニウムイソプロポキシド０．５部と、クエン酸０．１部とをブレンド後、１８０℃に設定のベント付二軸押出機に供給、溶融混練し、減圧度５ｔｏｒｒで脱揮しながら押出し、ペレット化した。
得られたペレットの重量平均分子量は１２６，０００であった。その外観は不透明で、臭いがなく、残留ラクタイドは０．１％であった。また、融点は１６０℃、熱安定性試験での重量及び分子量の減少率はそれぞれ１％、１％であり、かなり安定性に優れていた。
【００７１】
（参考例４）
９０％のＬ−乳酸１００部を反応釜に仕込み、１５０℃、５０ｔｏｒｒの減圧下で、３時間脱水後、錫粉末０．２部を加え、同温度、３０ｔｏｒｒの減圧下で２時間脱水した。次いで、溶剤として、ジフェニールエーテル３５０部、錫粉末１部を加え、更にモレキュラーシーブを１００部充填した塔に、還流により留出する溶剤が通って系内に戻るように組み立て、１３０℃、１２ｔｏｒｒで、５５時間脱水縮合した。
【００７２】
反応終了後、ｔｒａｎｓ−シクロヘキサンジアミン四酢酸１．５部を加え、３０分間攪拌後、得られたポリマー溶液をクロロホルムに溶解し、メタノール中に析出、ろ過後、２００℃、５ｔｏｒｒの減圧下で脱揮した。その後、１８０℃に設定のベント付押出機に供給、溶融し、減圧度５ｔｏｒｒで脱揮しながら押出し、ペレット化した。得られたペレットの重量平均分子量は１１２，０００であった。その外観は透明で、臭いがなく、残留ラクタイドは０．１％以下であった。また、融点は１７０℃、熱安定性試験での重量及び分子量の減少率はいずれも１％以下であり、極めて安定性に優れていた。
【００７３】
（参考例５）
激しく撹拌した水酸化カルシウム懸濁液にリン酸水溶液を徐々にｐＨが７になるまで滴下し生成した沈殿を、８００℃で３時間焼成して得たリン酸三カルシウムをさらに乳鉢で粉砕した。
【００７４】
（参考例６）
激しく撹拌した水酸化カルシウム懸濁液にリン酸水溶液を徐々にｐＨが９になるまで滴下し生成した沈殿を、８００℃で３時間焼成して得たヒドロキシアパタイトをさらに乳鉢で粉砕した。
【００７５】
（比較参考例１）
リン酸モノヘキサデシルとリン酸ジヘキサデシルの混合物を除く以外は、参考例１と同様の方法で乳酸系ポリエステルのペレットを得た。その重量平均分子量は１６６，０００であった。その外観は透明黄色で、臭いがあり、残留ラクタイドは３．９％であった。また、融点は１６０℃、熱安定性試験での重量及び分子量の減少率はそれぞれ１２％、１１％でかなり安定性に劣っていた。
【００７６】
（比較参考例２）
アルミニウムイソプロポキシドとクエン酸とを除く以外は、参考例３と同様の方法で重合体のペレットを得た。そのペレットの重量平均分子量は１１２，０００であった。その外観は不透明黄色で、臭いがあり、残留ラクタイドは３．６％であった。また、融点は１５８℃、熱安定性試験での重量及び分子量の減少率はそれぞれ１０％、９％でかなり安定性に劣っていた。
【００７７】
（比較参考例３）
ｔｒａｎｓ−シクロヘキサンジアミン四酢酸を添加しない以外は、参考例４と同様の方法で重合体のペレットを得た。その重量平均分子量は７４，０００であった。その外観は透明な黄色で、臭いがあり、残留ラクタイドは３．６％であった。また、融点は１５１℃、熱安定性試験での重量及び分子量の減少率はそれぞれ１４％、１２％でかなり安定性に劣っていた。
【００７８】
（実施例１）
参考例１で得られた重合体２０部と、参考例５で得られたリン酸三カルシウム８０部とを１８０℃にセットした東洋精機製ラボプラストミルミキサーで１０分間混練し、取り出した。続いて、熱プレスにより温度１８０℃、圧力２００ｋｇｆ／ｃｍ2 の条件で２分間プレスした後、冷却プレスで急冷し、曲げ試験用の試験片を作製した。得られた試験片をＪＩＳ−Ｋ−７１２７に基づき、曲げ強度、曲げ弾性率を測定した。試験の結果を表１に示す。
【００７９】
（実施例２）
参考例１で得られた重合体７０部と、参考例５で得られたリン酸三カルシウム３０部とを使用し、実施例１と同様の操作・試験を行った。試験の結果を表１に示す。
【００８０】
（実施例３）
参考例２で得られた重合体２５部と、参考例５で得られたリン酸三カルシウム７５部とを使用し、実施例１と同様の操作・試験を行った。試験の結果を表１に示す。
【００８１】
（実施例４）
参考例２で得られた重合体２０部と、参考例６で得られたヒドロキシアパタイト８０部とを使用し、実施例１と同様の操作・試験を行った。試験の結果を表１に示す。
【００８２】
（実施例５）
参考例３で得られた重合体４０部と、参考例５で得られたリン酸三カルシウム６０部とを使用し、実施例１と同様の操作・試験を行った。試験の結果を表１に示す。
【００８３】
（実施例６）
参考例３で得られた重合体８０部と、参考例６で得られたヒドロキシアパタイト２０部とを使用し、実施例１と同様の操作・試験を行った。試験の結果を表１に示す。
【００８４】
（実施例７）
参考例４で得られた重合体２５部と、参考例５で得られたリン酸三カルシウム７５部とを使用し、実施例１と同様の操作・試験を行った。試験の結果を表１に示す。
【００８５】
（実施例８）
参考例４で得られた重合体２０部と、参考例６で得られたヒドロキシアパタイト８０部とを使用し、実施例１と同様の操作・試験を行った。試験の結果を表１に示す。
【００８６】
（実施例９）
参考例１で得られた重合体２５部と、参考例６で得られたヒドロキシアパタイト７５部とを１８０℃にセットした東洋精機製ラボプラストミルミキサーで１０分間混練し、取り出した。続いて、熱プレスにより温度１８０℃、圧力２００ｋｇｆ／ｃｍ2 の条件で２分間プレスした後、冷却プレスで急冷し、曲げ試験用の試験片を作製し、１００℃の乾燥機中に２０分間放置して結晶化させた。得られた試験片をＪＩＳ−Ｋ−７１２７に基づき、曲げ強度、曲げ弾性率を測定した。試験の結果を表１に示す。
【００８７】
（実施例１０）
参考例３で得られた重合体２０部と、参考例５で得られたリン酸三カルシウム８０部とを使用し、実施例９と同様の操作・試験を行った。試験の結果を表１に示す。
【００８８】
（実施例１１）
参考例１で得られた重合体４０部と、参考例５で得られたリン酸三カルシウム６０部とを１８０℃にセットした東洋精機製ラボプラストミルミキサーで１０分間混練し、５−フルオロウラシル５部を添加して、更に３分間混練した後、取り出した。熱プレスで厚さ２５０μｍのシートを成形し冷却プレスで急冷した。柔軟性試験として、１０ｃｍ×１０ｃｍに切り出したシートの両端を手で持ち、上下に曲げる操作を２０回繰り返したときの破損しやすさを以下の３段階の基準で評価した。結果を表２に示す。
【００８９】
◎：全く変化が無かった。
○：わずかにひびが入った。
×：割れた。
【００９０】
徐放性試験として、作成したシートを３７℃、ｐＨ７．４のリン酸緩衝液中に静置した場合の５−フルオロウラシルの放出率を経時的に測定した結果を表３に示す。
【００９１】
（比較例１）
比較参考例１で得られた重合体２０部と、参考例５で得られたリン酸三カルシウム８０部とを使用し、実施例１と同様の操作・試験を行った。試験の結果を表１に示す。
【００９２】
（比較例２）
比較参考例２で得られた重合体８０部と、参考例６で得られたヒドロキシアパタイト２０部とを使用し、実施例１と同様の操作・試験を行った。試験の結果を表１に示す。
【００９３】
（比較例３）
比較参考例３で得られた重合体２５部と、参考例５で得られたリン酸三カルシウム７５部とを使用し、実施例１と同様の操作・試験を行った。試験の結果を表１に示す。
【００９４】
（比較例４）
比較参考例２で得られた重合体２０部と、参考例５で得られたリン酸三カルシウム８０部とを使用し、実施例９と同様の操作・試験を行った。試験の結果を表１に示す。
【００９５】
【表１】
0003968411.tif 000003
【００９６】
【表２】
0003968411.tif 000004
【００９７】
【表３】
0003968411.tif 000005
【００９８】
【発明の効果】
本発明は、生体活性のあるリン酸カルシウム系化合物の欠点である、脆さ、強度、弾性率と成形加工性などが改善され、しかも、骨誘導能、伝導能を有する薬剤徐放可能な乳酸系複合体、及び該複合体を用いた生体材料、薬剤徐放性基材、医療機器用材料及びその製造方法を提供することができる。